더욱이 , 본 발명 의 고체 시트 는 , 하 기 에 기재 된 시험 8 에 의해 측정 할 때 , 약 0 . 03 m 2 / g 내지 약 0 . 25 m 2 / g , 바람직 하 게 는 약 0 . 04 m 2 / g 내지 약 0 . 22 m 2 / g , 더욱 바람직 하 게 는 0 . 05 m 2 / g 내지 0 . 2 m 2 / g , 가장 바람직 하 게 는 0 . 1 m 2 / g 내지 0 . 18 m 2 / g 의 비표 면적 을 특징 으로 할 수 있 다 . 본 발명 의 고체 시트 의 비표 면적 은 그 의 다공성 을 나타낼 수 있 으며 그 의 용해 속도 에 영향 을 줄 수 있 는데 , 예 를 들 어 , 비표 면적 이 클수록 시트 가 더 다공성 이 고 그 의 용해 속도 가 더 빠르 다 .